(57)【特許請求の範囲】
【請求項１】
アラミド繊維、ポリベンゾオキサゾール繊維、ポリベンゾチアゾール繊維、または、これらのうち少なくとも２種の繊維の混合物からなる群から選ばれる無撚の高機能繊維であって、ＡＳＴＭ  Ｄ−８８５に基づき加撚せずに測定した破断強度が少なくとも１１００ＭＰａである高機能繊維を、少なくとも１種含有する耐貫通性布帛（Ｉ）であって、
該高機能繊維が嵩高性の高機能繊維であり、その嵩高性の程度が、嵩高性の該高機能繊維を含有する布帛（Ｉ）について、ＤＩＮ５３８８５に基づいて、圧力０．５Ｎ／ｃｍ２での初期厚さ、および圧力５Ｎ／ｃｍ２での最終厚さの測定により決定される相対圧縮率が、高機能繊維が嵩高性を有しないという点でのみ耐貫通性布帛（Ｉ）の製造と異なる製造による比較布帛の相対圧縮率よりも、１．２〜５の範囲を有する因子ｆの値だけ大きいことを特徴とする耐貫通性布帛（Ｉ）。
【請求項２】
布帛は、織物、編物、もしくは、単軸または多軸構造体である請求項１に記載の耐貫通性布帛（Ｉ）。
【請求項３】
嵩高性の高機能繊維は、高機能繊維と収縮性繊維とを含有する請求項１または２に記載の耐貫通性布帛（Ｉ）。
【請求項４】
嵩高性の高機能繊維は、テクスチャー加工が施された高機能繊維である請求項１から３いずれか記載の耐貫通性布帛（Ｉ）。
【請求項５】
テクスチャー加工が施された高機能繊維が、ニットデニット加工が施された高機能繊維である請求項４に記載の耐貫通性布帛（Ｉ）。
【請求項６】
因子ｆの値は、１．４〜４の範囲である請求項１から５いずれか記載の耐貫通性布帛（Ｉ）。
【請求項７】
請求項１から６いずれか記載の耐貫通性布帛（Ｉ）を含有する製品（ＡＩ）。
【請求項８】
製品（ＡＩ）は、以下のいずれかである請求項７に記載の製品（ＡＩ）：
ｉ）ヘルメット、車両装甲、またはセラミック複合板、あるいは、
ii）防破片弾マット、防弾ベスト、防破片弾ベスト、防刃ベスト、または、これらのうち少なくとも２つの製品の組み合わせ。
【発明の詳細な説明】
【技術分野】
【０００１】
本発明は耐貫通性布帛および該布帛を含有する製品に関する。
【背景技術】
【０００２】
耐貫通性布帛、すなわち、銃器、刃物、および爆破物の攻撃から保護するための布帛については、周知されている。銃器による攻撃においては、弾丸形状または破片弾形状の弾薬類が使用される可能性があるため、耐貫通性布帛は少なくとも防弾および防破片弾の効果を有していなければならない。また、爆発物による攻撃においては、使用される耐貫通性布帛には、防破片弾効果が不可欠となる。それゆえ、長年に渡って、防弾および防破片弾の機能を備えた耐貫通性布帛に対する要求があり、ここ最近では、防弾性と同時に防破片弾効果が向上した布帛への要求が高まっている。
【発明の概要】
【発明が解決しようとする課題】
【０００３】
したがって、本発明の課題は、防弾性を維持しつつ防破片弾効果が向上した耐貫通性布帛を提供することにある。
【課題を解決するための手段】
【０００４】
上記の課題は、ＡＳＴＭ  Ｄ−８８５に基づき加撚せずに測定した破断強度が、少なくとも１１００ＭＰａである無撚の高機能繊維を、少なくとも１種含有する耐貫通性布帛（Ｉ）であって、該高機能繊維は嵩高性の高機能繊維であり、その嵩高性の程度が、該嵩高性の高機能繊維を含有する布帛（Ｉ）において、ＤＩＮ５３８８５（１９９７年１０月）に基づいて、圧力０．５Ｎ／ｃｍ２での初期厚さ、および圧力５Ｎ／ｃｍ２での最終厚さの測定により決定される相対圧縮率が、高機能繊維が嵩高性を有しないという点でのみ耐貫通性布帛（Ｉ）の製造と異なる製造による比較布帛の相対圧縮率よりも、１．２〜５の範囲を有する因子ｆの値だけ大きいことを特徴とする耐貫通性布帛（Ｉ）によって達成される。
【０００５】
上記の「高機能繊維が嵩高性を有しないという点でのみ、本発明の耐貫通性布帛（Ｉ）の製造と異なる」とは、「比較布帛の製造において、本発明の耐貫通性布帛（Ｉ）の製造と同一の出発原料、すなわち例えば、同一の分子量を有するポリマーを同一の紡糸方法で紡糸して同一の繊維高機能繊維とする」ことを、本発明においては意味する。しかしながら、比較布帛となる耐貫通性布帛の製造に使用される高機能繊維には、嵩高性を付与せず、本発明の耐貫通性布帛（Ｉ）の製造の場合と同一の方法で比較布帛に加工される。
【発明の効果】
【０００６】
驚くべきことに、本発明の耐貫通性布帛（Ｉ）は、防弾性を維持したままで、際立った防破片弾効果を示す。
【０００７】
さらに驚くべきことに、本発明の耐貫通性布帛（Ｉ）の発明に必要不可欠である嵩高性の高機能繊維は、繊維の破断強度として例えば２０％、破断伸度として例えば１１％の低下を形成するという繊維の機械的特性の著しい悪化に相関がある。このような著しい繊維特性の悪化の観点から、当業者は、このような繊維を含有する布帛は、防弾特性および防破片弾特性もまた、同様に著しく低下すると予測するに違いない。このような繊維を含有する布帛の防弾特性および防破片弾特性の低下が僅かであれば、むしろ当業者は驚くであろう。したがって、当業者は、このような繊維を含有する布帛の防弾特性および防破片弾特性の低下が僅かなだけでなく、高い防弾特性を維持しつつ、加えて、防破片弾特性が著しく向上するという事実に対しては、全くもって驚くに違いない。
【０００８】
さらに、驚くべきことには、本発明の耐貫通性布帛（Ｉ）は、防刃効果の向上の点でも際立っている。これについては、嵩高に伴って高機能繊維の機械的特性が上記のように著しく悪化することを勘案すれば、なお驚くべきことである。
【発明を実施するための形態】
【０００９】
好ましい実施形態においては、耐貫通性布帛（Ｉ）は、加撚せずにＡＳＴＭ  Ｄ−８８５に基づき測定された破断強度が、少なくとも１７００ＭＰａ（１２０ｃＮ／ｔｅｘ）、好ましくは２１６０ＭＰａ（１５０ｃＮ／ｔｅｘ）である高機能繊維を含有する。
【００１０】
耐貫通性布帛（Ｉ）の別の好ましい実施形態においては、高機能繊維は、アラミド繊維、ポリベンゾオキサゾール繊維、ポリベンゾチアゾール繊維、および例えば液晶ポリエステル繊維等の熱可塑性繊維、または、これらのうち少なくとも２種の繊維の混合物から構成される群から選択される。本発明においてこれは、高機能繊維は例えば、アラミド繊維のみ、ポリベンゾオキサゾール繊維のみ、ポリベンゾチアゾール繊維のみ、または、例えば液晶ポリエステル繊維等の熱可塑性繊維のみから構成されることを意味している。さらには、本発明においてこれは、高機能繊維は例えば、「アラミド繊維」および「ポリベンゾオキサゾール繊維および／またはポリベンゾチアゾール繊維および／または例えば液晶ポリエステル繊維等の熱可塑性繊維」の混合物から形成され得ることを意味する。
【００１１】
本発明でいうアラミド繊維とは、アラミド、すなわち芳香族ポリアミドから製造される繊維であり、少なくとも８５％のアミド（−ＣＯ−ＮＨ−）結合が直接、２つの芳香族環に結合していることを意味している。本発明において特に好ましい芳香族ポリアミドは、ポリｐ−フェニレンテレフタル酸アミドである。このポリｐ−フェニレンテレフタル酸アミドは、ｐ−フェニレンジアミンとテレフタル酸ジクロリドが１対１のモル比で重合反応した結果として生じるホモポリマーである。さらに本発明においては、ｐ−フェニレンジアミンおよび／またはテレフタル酸ジクロリドの一部または全部が、別の芳香族ジアミンおよび／またジカルボン酸クロリドで置換された芳香族コポリマーも好適に用いることができる。
【００１２】
本発明でいうポリベンゾオキサゾール繊維およびポリベンゾチアゾール繊維とは、ポリベンゾオキサゾールもしくはポリベンゾチアゾールから製造される繊維を意味し、すなわち、以下で示すように、窒素に結合する芳香族基が、好ましくは、炭素環式の構造単位を有するポリマーから製造される繊維である。しかしながら、上記の基はヘテロ環であってもよい。さらに、窒素に結合する芳香族基は、好ましくは、以下の構造式に示すような６員環である。しかしながら、上記の基は縮合であっても非縮合多環系であってもよい。
【００１３】
【化１】
0005547812.tif 000002
【００１４】
好ましい実施形態においては、本発明の耐貫通性布帛（Ｉ）を構成する繊維は、単糸繊度が０．４〜３．０ｄｔｅｘ、特に好ましくは０．７〜１．５ｄｔｅｘ、さらに好ましくは０．８〜１．２ｄｔｅｘの範囲にある高機能繊維である。
【００１５】
別の好ましい実施形態においては、本発明の耐貫通性布帛（Ｉ）は、総繊度が１００〜６０００ｄｔｅｘ、特に好ましくは２１０〜３３６０ｄｔｅｘ、さらに好ましくは５５０〜１６８０ｄｔｅｘの範囲にある高機能繊維である。
【００１６】
本発明の耐貫通性布帛（Ｉ）は、好ましくは、織物、経編物、緯編物もしくは単軸または多軸構造体である。
さらに、本発明の耐貫通性布帛（Ｉ）は織物の２重積層体であってもよい。このような織物２重積層体の構造については国際特許第０２／０７５２３８号で詳細に説明されている。
【００１７】
本発明の耐貫通性布帛（Ｉ）が織物である場合には、織物は、好ましくは、平織り、綾織り、繻子織り、もしくは、これらに由来するもの、または、これらの組み合わせである。本発明の耐貫通布帛（Ｉ）は、例えば、棒レピア織機、バンドレピア織機、プロジェクタイル織機、エアジェット織機またはウォータジェット織機などを用いて、嵩高性の高機能繊維から製造することができる。
【００１８】
本発明の耐貫通性布帛（Ｉ）が編物である場合には、編物は、好ましくは、本発明の繊維を少なくとも１方向に互いに平行に走らせ、かつ、好ましくは、編物における重量および体積の割合が低くなるよう少なくとも１種の糸を用いて、編目形成とじによって形成することができる。
【００１９】
本発明の耐貫通性布帛（Ｉ）が多軸構造体である場合には、多軸構造体は、好ましくは、上記同様に平行に走る高機能繊維で構成される層の２〜６層の積層体、特に好ましくは２層の積層体から成り、１層を構成する高機能繊維は隣接する層を構成する高機能繊維に対して角度αをとる。角度αは、好ましくは０°〜９０°、特に好ましくは２０°〜７０°の範囲にあり、値α＝４５°が特に好ましい。さらに、上記同様に平行に走る高機能繊維で構成される層の少なくとも２層からなる積層体は、好ましくは、多軸構造体における重量および体積の割合が低くなるよう少なくとも１種の糸を用いて、編目形成または縫目形成とじによって相互に結合される。
【００２０】
本発明の耐貫通性布帛（Ｉ）は、前述の高機能繊維を含み、当該高機能繊維が嵩高性の高機能繊維であることを特徴とする。高機能繊維の嵩高性は、基本的には、「嵩高性の高機能繊維を含有する本発明の耐貫通性布帛（Ｉ）について、上述のＤＩＮ５３８８５（１９９７年１０月）に基づいて測定された相対圧縮率が、高機能繊維が嵩高性を有しないという点でのみ本発明の耐貫通性布帛（Ｉ）の製造と異なる比較布帛の相対圧縮率よりも、１．２〜５の範囲を有する因子ｆの値だけ大きく」なれば、嵩高性を付与する方法はいかなる方法であってもよい。
【００２１】
嵩を高める方法としては、例えば、収縮方法がある。したがって、本発明の耐貫通性布帛（Ｉ）の好ましい実施形態としては、嵩高性の高機能繊維は、好ましくは、アラミド繊維、ポリベンゾオキサゾール繊維、ポリベンゾチアゾール繊維、液晶ポリエステル繊維、または、これらのうち少なくとも２種の繊維の混合物である高機能繊維、および、例えばポリアクリロニトリル繊維等の収縮性繊維を含有する。このような繊維を製造するためには、高機能繊維および延伸ポリアクリロニトリル繊維のような収縮性繊維を混合し、混合繊維を製造して、混合繊維において収縮を実施する。これによって、高機能繊維自体は収縮しないが、収縮性繊維が収縮することによって嵩が高まり、その結果、所望する嵩高性の高機能繊維を得ることができる。
【００２２】
また、嵩を高めるための好ましい方法としては、使用する高機能繊維にテクスチャー加工を実施する方法が挙げられ、例えば仮撚加工やニットデニット加工などがあり、特に好ましいのはニットデニット加工である。この場合のニットデニット加工とは、使用する高機能繊維を、例えば直径１〜５０インチ、好ましくは５〜２０ゲージの丸織編機に供給し、生じる筒形状編物に対して温度１００℃より高温の水蒸気で、例えばオートクレーブで、１０〜６０分間、２度の処理を実施した後に、再び編物を解く加工である。その結果、ニットデニット加工された紡糸は波形状の構造を有し、しかも高機能繊維がアラミド繊維である場合であっても、波形状の構造を備える。当業者は、これまでアラミド繊維にテクスチャー加工を施すことは不可能だと見なしていたため、アラミド繊維については、当業者にとって驚くべき事実である。
【００２３】
本発明の耐貫通性布帛（Ｉ）は、上記のＤＩＮ５３８８５（１９９７年１０月）に基づいて測定した相対圧縮率が、１．２〜５の範囲を有する因子ｆの値だけ比較布帛の相対圧縮率よりも大きい。なお、比較布帛の製造は、比較布帛の高機能繊維が嵩高性を有しないという点でのみ耐貫通性布帛（Ｉ）の製造と異なる。上記の範囲の因子ｆの値であれば、本発明の耐貫通性布帛（Ｉ）は、驚くべきことに、防弾効果を維持しつつ防破片弾効果が向上し、加えて、防刃効果の向上を示す。因子ｆの値が１．２よりも小さい場合には、上記のような特性の組み合わせは観察されない。また、因子ｆの値が５よりも大きい場合には、繊維軸方向の配向度が低いために、防弾に要求されるエネルギー分散が著しく低下する。
【００２４】
防弾効果を維持しつつ防破片弾効果を向上し、加えて、防刃効果も向上するという上記の驚くべき特性の組み合わせは、因子ｆの値が好ましくは１．４〜４の範囲、さらに好ましくは１．６〜３．０の範囲にある場合、特に顕著となる。したがって、本発明の耐貫通性布帛（Ｉ）の好ましい実施形態においては、因子ｆの値は１．４〜４の範囲であり、特に好ましい実施形態においては１．６〜３．０の範囲である。
【００２５】
本発明の耐貫通性布帛（Ｉ）の特性である、防弾効果を維持しつつ防破片弾効果を向上し、加えて、防刃効果も向上するという上記の驚くべき特性の組み合わせは、本発明の耐貫通性布帛（Ｉ）を含有する製品にも継承される。したがって、少なくとも１つの本発明の耐貫通性布帛（Ｉ）を含有する製品（ＡＩ）は、同時に、本発明の一部であり、本発明を周知する当業者であれば、製品（ＡＩ）の特定の実施形態に必要な本発明の耐貫通性布帛（Ｉ）の枚数を、問題なく算出することができる。
【００２６】
好ましい実施形態としては、本発明の製品（ＡＩ）は以下の製品である。
ｉ）ヘルメット、車両装甲、セラミック複合板、または、樹脂マトリックスによって強化されたその他の保護構造品、もしくは、
ii）防破片弾マット、防弾ベスト、防破片弾ベスト、防刃ベスト、または、防弾ベストおよび防破片弾片ベストの組み合わせ等、これらのうち少なくとも２つの製品の組み合わせ。
【００２７】
別の好ましい実施形態としては、本発明の製品（ＡＩ）は、防弾ベスト、防破片弾ベストおよび防刃ベストの組み合わせである。
【００２８】
さらに、冒頭で示した本発明の基礎となる課題は、ＡＳＴＭ  Ｄ−８８５に基づき加撚せずに測定した破断強度が、少なくとも１１００ＭＰａである無撚の高機能繊維を、少なくとも１種含有する耐貫通性布帛（II）であって、該高機能繊維は嵩高性の高機能繊維であり、その嵩高性の程度が、嵩高性の該高機能繊維を含有する布帛（II）において、ＤＩＮ５３８８５（１９９７年１０月）に基づいて、圧力０．５Ｎ／ｃｍ２での初期厚さ、および圧力５Ｎ／ｃｍ２での最終厚さの測定により決定される相対圧縮率が、嵩高性を有しないという点でのみ嵩高性の布帛と異なる比較布帛の相対圧縮率よりも、１．２〜５の範囲を有する因子ｆの値だけ大きいことを特徴とする耐貫通性布帛（II）によって解決される。
【００２９】
上記の「比較布帛が嵩高性を有しないという点でのみ、本発明の耐貫通性布帛（II）と異なる」とは、「比較布帛の製造において、本発明の耐貫通性布帛（II）の製造と同一の繊維形成材料、すなわち例えば、同一の分子量を有するポリマーを、同一の紡糸方法で紡糸して繊維高機能繊維とし、続いて本発明の耐貫通性布帛（II）と同一の方法で比較布帛に加工する」ことを、本発明においては意味する。しかしながらこのとき、比較布帛は、嵩高性を有しない。
【００３０】
驚くべきことに、本発明の耐貫通性布帛（II）も、防弾性を維持しつつ防破片弾効果を向上し、加えて、防刃効果の向上も際立っている。
さらに驚くべきことに、本発明の耐貫通性布帛（II）に必要不可欠な嵩高性は、例えば破断強度などの機械的特性を著しく悪化する。このような特性悪化を勘案すれば、当業者は、防刃性だけでなく防弾特性および防破片弾特性も低下すると予測するに違いない。したがって、当業者は、機械的特性が悪化する本発明の布帛（II）の防弾特性および防破片弾特性が低下しないだけでなく、高い防弾特性を維持しつつ、加えて、防破片弾特性が著しく向上すること、さらには、防刃性の向上を示すという事実に驚くに違いない。
【００３１】
好ましい実施形態においては、耐貫通布帛（II）は、加撚せずにＡＳＴＭ  Ｄ−８８５に基づき測定された破断強度が、少なくとも１７００ＭＰａ（１２０ｃＮ／ｔｅｘ）、特に好ましくは、２１６０ＭＰａ（１５０ｃＮ／ｔｅｘ）である高機能繊維を含有する。
【００３２】
本発明の耐貫通性布帛（II）の別の好ましい実施形態においては、高機能繊維は、アラミド繊維、ポリベンゾオキサゾール繊維、ポリベンゾチアゾール繊維、液晶ポリエステル繊維等の熱可塑性繊維、または、これらのうち少なくとも２種の繊維の混合物からなる群から選択される。これについては、上記の耐貫通性布帛（Ｉ）についての説明において既に述べた事項と同様である。
【００３３】
好ましい実施形態としては、本発明の耐貫通性布帛（II）は、単糸繊度が０．４〜３．０ｄｔｅｘ、さらに好ましくは０．７〜１．５ｄｔｅｘ、特に好ましくは０．８〜１．２ｄｔｅｘの範囲にある高機能繊維を有する。
【００３４】
別の好ましい実施形態としては、本発明の耐貫通性布帛（II）は、総繊度が１００〜６０００ｄｔｅｘ、さらに好ましくは２１０〜３３６０ｄｔｅｘ、特に好ましくは５５０〜１６８０ｄｔｅｘの範囲にある高機能繊維を有する。
【００３５】
本発明の嵩高性の耐貫通性布帛（II）は、好ましくは、織物、経編物、緯編物もしくは単軸または多軸構造体である。
さらに、本発明の耐貫通性布帛（II）は織物の２重積層体であってもよい。このような織物２重積層体の構造については、国際特許第０２／０７５２３８号で詳細に説明されている。
【００３６】
本発明の嵩高性の耐貫通性布帛（II）が織物である場合には、織物は、好ましくは、平織り、綾織り、繻子織り、または、これらに由来するもの、もしくは、これらの組み合わせである。
【００３７】
本発明の耐貫通性布帛（II）が編物である場合には、編物は、好ましくは、本発明の繊維を少なくとも１方向に互いに平行に走らせ、かつ、好ましくは、編物における重量および体積の割合が小さくなるよう少なくとも１種の糸を用いて、編目形成とじによって形成することができる。
【００３８】
本発明の嵩高性の耐貫通性布帛（II）が多軸構造体である場合、多軸構造体は、好ましくは上記同様に平行に走る高機能繊維で構成される２〜６層の積層体、特に好ましくは２層の積層体から成り、１層を構成する高機能繊維は隣接する層を構成する高機能繊維に対して角度αをとる。角度αは、好ましくは０°〜９０°、特に好ましくは２０°〜７０°の範囲にあり、値α＝４５°が特に好ましい。さらに、上記同様に平行に走る高機能繊維で構成される層の少なくとも２層からなる積層体は、好ましくは、多軸構造体における重量および体積の割合が低くなるよう少なくとも１種の糸を用いて、編目形成または縫目形成とじによって相互に結合される。
【００３９】
本発明の耐貫通性布帛（II）は、嵩高性の耐貫通性布帛であることを特徴とする。布帛の嵩高性は、基本的には、「本発明の耐貫通性布帛について、上述のＤＩＮ５３８８５（１９９７年１０月）に基づいて測定された相対圧縮率が、嵩高性を有しないという点でのみ本発明の耐貫通性布帛と異なる比較布帛の相対圧縮率よりも、１．２〜５の範囲を有する因子ｆの値における大きく」なれば、嵩高性を付与する方法はいかなる方法であってもよい。
【００４０】
嵩を高めるために適した方法としては、例えば収縮方法がある。これに関して、本発明の耐貫通性布帛（II）の好ましい実施形態としては、上記の高機能繊維に加えて、延伸ポリアクリロニトリル繊維のような収縮性繊維を含有する。このような収縮性のある繊維が収縮することによって、耐貫通性布帛の嵩が高まり、その結果、本発明の嵩高性の耐貫通性布帛（II）が得られる。
したがって、本発明の好ましい実施形態としては、嵩高性の繊維布帛（II）は、高機能繊維に加えて、収縮性ポリアクリロニトリル繊維のような収縮性繊維を含有する。
【００４１】
本発明の耐貫通性布帛（II）は、上記のＤＩＮ５３８８５（１９９７年１０月）に基づいて測定した相対圧縮率が、１．２〜５の範囲を有する因子ｆの値だけ比較布帛の相対圧縮率よりも大きい。なお、比較布帛は、比較布帛が嵩高性を有しないという点でのみ耐貫通性布帛と異なる。上記の範囲の因子ｆの値であれば、本発明の耐貫通性布帛（II）は、驚くべきことに、防弾効果を維持しつつ防破片弾効果が向上し、加えて、防刃効果の向上を示す。因子ｆの値が１．２よりも小さい場合には、上記のような特性の組み合わせは観察されない。また、因子ｆの値が５よりも大きい場合には、繊維軸方向の配向度が低いために、防弾に要求されるエネルギー分散が著しく低下する。
【００４２】
防弾効果を維持しつつ防破片弾効果の向上し、加えて、防刃効果も向上するという上記の驚くべき特性の組み合わせは、因子ｆの値が好ましくは１．４〜４の範囲、さらに好ましくは１．６〜３．０の範囲にある場合、特に顕著となる。したがって、本発明の耐貫通性布帛（II）の好ましい実施形態においては、因子ｆの値は１．４〜４の範囲であり、特に好ましい実施形態においては１．６〜３．０の範囲である。
【００４３】
本発明の耐貫通性布帛（II）の特性である、防弾効果を維持しつつ防破片弾効果を向上し、加えて、防刃効果も向上するという上記の驚くべき特性の組み合わせは、本発明の耐貫通性布帛（II）を含有する製品にも継承される。したがって、少なくとも１つの本発明の耐貫通性布帛（II）を含有する製品（ＡII）は、同時に、本発明の一部であり、本発明を周知する当業者であれば、製品（ＡII）の特定の実施形態に必要な本発明の耐貫通性布帛（II）の枚数を問題なく算出することができる。
【００４４】
好ましい実施形態としては、本発明の製品（ＡII）は以下の製品である。
ｉ）ヘルメット、車両装甲、セラミック複合板、または、樹脂マトリックスによって強化されたその他の保護構造品、もしくは、
ii）防破片弾マット、防弾ベスト、防破片弾ベスト、防刃ベスト、または、防弾ベストおよび防破片弾片ベストの組み合わせ等、これらのうち少なくとも２つの製品の組み合わせ。
【００４５】
別の好ましい実施形態としては、本発明の製品（ＡII）は、防弾ベスト、防破片弾ベスト、および防刃ベストの組み合わせである。
【実施例】
【００４６】
本発明を以下の例で詳細に説明する。例では、以下の測定方法が用いらる。
破断強度および破断伸度は、ＡＳＴＭ  Ｄ−８８５に基づき、加撚せずに測定した。
織物の相対圧縮率は、ＤＩＮ５３８８５（１９９７年１０月）に基づき、圧力０．５Ｎ／ｃｍ２での初期厚さ、圧力５．０Ｎ／ｃｍ２での最終厚さの測定により決定した。
【００４７】
＜実施例１＞
破断強度が２００ｃＮ／ｔｅｘ、すなわち、２８８０ＭＰａであり、破断伸度が３％であるポリｐ−フェニレンテレフタル酸アミド繊維（トワロン（登録商標）タイプ２０４０、ｔ０（ｔ０とはＴｗｉｓｔ＝０を意味し、すなわち非加撚繊維のことである）、テイジン・アラミド社から入手可能）に、次のようなニットデニット加工を施した。ポリｐ−フェニレンテレフタル酸アミド繊維を、直径３．５インチ、１３ゲージの丸織編機に供給し、得られた筒形繊維構造体に対して、温度１２０℃の水蒸気で３０分間、２度の処理を施した後に、再び解いた。ニットデニット加工が施された繊維は、波形状の構造を備えた。
【００４８】
ニットでニット加工を施したポリｐ−フェニレンテレフタル酸アミド繊維は、破断強度が１６０ｃＮ／ｔｅｘ（２２４０ＭＰａ）、破断伸度が２．６６％となり、各々２０％、１１％悪化していた。
ニットデニット加工が施されたポリｐ−フェニレンテレフタル酸アミド繊維を、経糸および緯糸の繊維数を８．５／ｃｍとした棒レピア織機により、目付１６５ｇ／ｍ２の平織りに加工した。
得られたポリｐ−フェニレンテレフタル酸アミド繊維から成る織物の相対圧縮率は、２８．３％であった。
【００４９】
ニットデニット加工されたポリｐ−フェニレンテレフタル酸アミド繊維から成る織物１６枚を、未加工状態、すなわち、洗浄プロセス等によって仕上げ剤を除去しない状態、あるいは、撥水加工を施さない状態で、１構造体に積み重ねた。得られた構造体を、温度２０℃、相対湿度６５％で２０時間調湿し、目付２．６ｋｇ／ｍ２の構造体とした。調湿した構造体を、ＳＴＡＮＡＧ２９２０に基づく破片弾（１．１ｇ破片弾）で射撃し、ｖ５０値（破片弾）、すなわち、全射撃の５０％が防御され得る射撃速度を測定した。ｖ５０値（破片弾）は、４８３ｍ／ｓであった（表１を参照）。
【００５０】
＜比較例１＞
破断強度が２００ｃＮ／ｔｅｘ、すなわち、２８８０ＭＰａであり、破断伸度が３％であるポリｐ−フェニレンテレフタル酸アミド繊維（トワロン（登録商標）、タイプ２０４０、９３０ｄｔｅｘ、ｆ１０００、ｔ０（ｔ０とはＴｗｉｓｔ＝０を意味し、すなわち非加撚紡糸のことである）、テイジン・アラミド社から入手可能）を、テクスチャー加工をしない以外は、実施例１と同様に織物に加工した。すなわち、織物に加工する前の繊維に、ニットデニット加工を施すことなく、また、他のいかなる嵩を高める処理も行わず、織物を作成した。
【００５１】
テクスチャー加工を施さないポリｐ−フェニレンテレフタル酸アミド繊維から成る織物の相対圧縮率は、１２．５％であった。
テクスチャー加工が施されていないポリｐ−フェニレンテレフタル酸アミド繊維から成る織物１６枚を、未加工状態で１構造体に積み重ね、実施例１と同様に調湿した。得られた構造体の目付は２．６ｋｇ／ｍ２であった。また、実施例１と同様に、調湿された構造体のｖ５０値（破片弾）を測定した。ｖ５０値（破片弾）は、４５３ｍ／ｓであった（表１を参照）。
【００５２】
＜実施例２＞
破断強度が２００ｃＮ／ｔｅｘ、すなわち、２８８０ＭＰａであり、破断伸度が３％であるポリｐ−フェニレンテレフタル酸アミド繊維（トワロン（登録商標）、タイプ２０４０、９３０ｄｔｅｘ、ｆ１０００、ｔ０（ｔ０とはＴｗｉｓｔ＝０を意味し、すなわち非加撚紡糸のことである）、テイジン・アラミド社から入手可能）に、実施例１と同様にニットデニット加工を施した。
【００５３】
ニットデニット加工を施したポリｐ−フェニレンテレフタル酸アミド繊維は、破断強度が１６０ｃＮ／ｔｅｘ（２２４０ＭＰａ）、破断伸度が２．６６％となり、各々２０％、１１％悪化していた。
ニットデニット加工を施したポリｐ−フェニレンテレフタル酸アミド繊維を、実施例１と同様に織物に加工した。
ニットデニット加工が施されたポリｐ−フェニレンテレフタル酸アミド繊維から成る織物の相対圧縮率は、２８．３％であった。
【００５４】
ニットデニット加工が施されたポリｐ−フェニレンテレフタル酸アミド繊維から成る織物２６枚を、未加工状態、すなわち、洗浄プロセス等によって仕上げ剤を除去しない状態、あるいは、撥水加工を施さない状態で、１構造体に積み重ねた。得られた構造体を、温度２０℃、相対湿度６５％で２０時間調湿し、目付４．２５ｋｇ／ｍ２の構造体とした。調湿した構造体を、タイプ９ｍｍのＤＭ４１弾丸で射撃し、ｖ５０値（弾丸）を測定した。ｖ５０値（弾丸）は、４７３±１０ｍ／ｓであった（表１を参照）。
【００５５】
＜比較例２＞
破断強度が２００ｃＮ／ｔｅｘ、すなわち、２８８０ＭＰａであり、破断伸度が３％であるポリｐ−フェニレンテレフタル酸アミド繊維（トワロン（登録商標）、タイプ２０４０、９３０ｄｔｅｘ、ｆ１０００、ｔ０（ｔ０とはＴｗｉｓｔ＝０を意味し、すなわち非加撚紡糸のことである）、テイジン・アラミド社から入手可能）を、テクスチャー加工をしない以外は、実施例２と同様に織物に加工した。すなわち、織物に加工する前の繊維に、ニットデニット加工を施すことなく、また、他のいかなる嵩を高める処理も行わず、織物を作成した。
【００５６】
テキスチャード加工を施さないポリｐ−フェニレンテレフタルアミド繊維から成る織物の相対圧縮率は、１２．５％であった。
テクスチャー処理が施されていないポリｐ−フェニレンテレフタル酸アミド繊維から成る織物２６枚を１構造体に積み重ね、実施例２と同様に調湿した。また、実施例２と同様に、調湿した構造体のｖ５０値（弾丸）を測定した。ｖ５０値（弾丸）は、４７８±６ｍ／ｓであった（表１を参照）。
【００５７】
【表１】
0005547812.tif 000003
【００５８】
表１より、ニットデニット加工が施された繊維から成る本発明の織物は、良好な防弾性を維持しつつ（実施例２と比較例２を参照）、テクスチャー加工を施さない繊維から成る織物と比較して、６．６％高い防破片弾性（実施例１と比較例１を参照）を示していることが明らかである。
【００５９】
＜実施例３＞
実施例１と同様にニットデニット加工が施されたポリｐ−フェニレンテレフタル酸アミド繊維から製造された織物２５枚を、未加工状態で１構造体に積み重ねた。得られた構造体を実施例１と同様に調湿し、目付４．１ｋｇ／ｍ２とした。調湿した構造体に対して、「ホームオフィス科学開発支局（ＨＯＳＤＢ））、英国警察のための防弾ベスト規定（２００７年）、第３部：刃物およびスパイク防御」に基づき、Ｐ１Ｂナイフを用いて防刃テストを実施した。なお、このナイフについては、上記の規定の第６ページ第５．３章の図２および２１ページに詳細に記載されている。
【００６０】
テストにおいては、テスト対象の構造体を厚さ６６ｍｍの弾性発泡体の上に設置した。このとき、発泡体は人体を模し、鉄板の上に配置した。発泡体の上に設置したテスト対象の構造体を、上記のＰ１Ｂナイフにて、一定の運動エネルギーで突刺した。その後、発泡体へのナイフの貫入深さを測定した。発泡体への貫入深さは、一定のエネルギーでナイフによる攻撃を受けた場合に、攻撃を受けた体にナイフが刺し込まれる深さを模している。
続いて、ナイフの運動エネルギーを高め、発泡体へのナイフの貫入深さを測定した。結果を表２に示す。
【００６１】
＜比較例３＞
比較例１と同様に、ニットデニット加工が施されていないポリｐ−フェニレンテレフタル酸アミド繊維から製造された織物２５枚を、未加工状態で１構造体に積み重ねた。得られた構造体を実施例１と同様に調湿し、目付４．１ｋｇ／ｍ２とした。調湿した構造体に対して、「ホームオフィス科学開発支局（ＨＯＳＤＢ））、英国警察のための防弾ベスト規定（２００７年）、第３部：刃物およびスパイク防御」に基づき、実施例３と同様に、Ｐ１Ｂナイフを用いて防刃テストを実施した。結果を表２に示す。
【００６２】
【表２】
0005547812.tif 000004
【００６３】
表２に示すように、ニットデニット加工が施された繊維から成る本発明の織物で形成した実施例３の構造体は、ナイフの運動エネルギー１０．２ジュールで突刺した場合には、発泡体へのナイフの貫入深さはわずか７ｍｍであったのに対し、ニットデニット加工が施されていない繊維で形成した比較例３の構造体は、同一のナイフの運動エネルギーで突刺した場合、発泡体への貫入深さは３２ｍｍとなった。
【００６４】
さらに表２に示すように、ニットデニット加工が施された繊維から成る本発明の織物を積層した実施例３の構造体は、ナイフの運動エネルギー３６ジュールで突刺した場合には、発泡体へのナイフの貫入深さはわずか１６ｍｍであったのに対し、ニットデニット加工が施されていない繊維で形成した比較例３の構造体は、同一のナイフの運動エネルギーで突刺した場合、ナイフは発泡体を完全に貫通し、その結果、発泡体が配置されている鉄板にナイフが衝突した。